(57)【要約】【課題】耐還元性に優れ、たとえばマイクロ波領域で高い比誘電率およびＱを有し、しかも、共振周波数の温度係数を０ｐｐｍ／℃付近に制御できる、高周波用誘電体磁器を提供する。【解決手段】元素として、Ｂａ、Ｔｉ、Ｓｍ、Ｎｄ、Ｐｒ、Ｃｅ、ＦｅおよびＯを含み、ｘＢａＯ−ｙＴｉＯ２　−ｚ｛（１−ｓ−ｔ−ｕ）ＳｍＯ３／２　−ｓＮｄＯ３／２　−ｔＰｒＯ１１／６−ｕＣｅＯ２　｝（ただし、０．１０≦ｘ≦０．２０、０．５５≦ｙ≦０．６５、０．１５≦ｚ≦０．３５、０．１５≦ｓ≦０．５５、０＜ｔ≦０．２５、０＜ｕ≦０．０３、およびｘ＋ｙ＋ｚ＝１）で表わされる組成を有する主成分と、Ｆｅの酸化物からなる副成分とを含み、副成分は、Ｆｅ２　Ｏ３　に換算したとき、主成分１００重量部に対して０重量部を超えかつ１．０重量部以下含む。【選択図】　　　　なし【特許請求の範囲】
【請求項１】
元素として、Ｂａ、Ｔｉ、Ｓｍ、Ｎｄ、Ｐｒ、Ｃｅ、ＦｅおよびＯを含み、
一般式：ｘＢａＯ−ｙＴｉＯ２　−ｚ｛（１−ｓ−ｔ−ｕ）ＳｍＯ３／２　−ｓＮｄＯ３／２　−ｔＰｒＯ１１／６−ｕＣｅＯ２　｝で表わされる組成を有し、ｘ、ｙ、ｚ、ｓ、ｔおよびｕをモル比で表わしたとき、
０．１０≦ｘ≦０．２０、
０．５５≦ｙ≦０．６５、
０．１５≦ｚ≦０．３５、
０．１５≦ｓ≦０．５５、
０＜ｔ≦０．２５、
０＜ｕ≦０．０３、および
ｘ＋ｙ＋ｚ＝１
の条件を満たしている、主成分と、
Ｆｅの酸化物からなる、副成分とを含み、
前記副成分は、Ｆｅ２　Ｏ３　に換算したとき、前記主成分１００重量部に対して０重量部を超えかつ１．０重量部以下含む、
高周波用誘電体磁器。
【請求項２】
誘電体磁器が入出力端子に電磁界結合して作動するものである、誘電体共振器であって、前記誘電体磁器は、請求項１に記載の高周波用誘電体磁器からなる、誘電体共振器。
【請求項３】
請求項２に記載の誘電体共振器と、前記誘電体共振器の入出力端子に接続される外部結合手段とを備える、誘電体フィルタ。
【請求項４】
少なくとも２つの誘電体フィルタと、前記誘電体フィルタのそれぞれに接続される入出力接続手段と、前記誘電体フィルタに共通に接続されるアンテナ接続手段とを備える、誘電体デュプレクサであって、前記誘電体フィルタの少なくとも１つが請求項３に記載の誘電体フィルタである、誘電体デュプレクサ。
【請求項５】
請求項４に記載の誘電体デュプレクサと、前記誘電体デュプレクサの少なくとも１つの入出力接続手段に接続される送信用回路と、前記送信用回路に接続される前記入出力接続手段とは異なる少なくとも１つの入出力接続手段に接続される受信用回路と、前記誘電体デュプレクサのアンテナ接続手段に接続されるアンテナとを備える、通信機装置。
【発明の詳細な説明】
【０００１】
【発明の属する技術分野】
この発明は、マイクロ波やミリ波等の高周波領域において利用される高周波用誘電体磁器、ならびに、それを用いて構成される誘電体共振器、誘電体フィルタ、誘電体デュプレクサおよび通信機装置に関するものである。
【０００２】
【従来の技術】
最近、移動通信や衛星放送などにおいて用いられている情報通信機器の利用拡大によって、マイクロ波を用いる誘電体磁器素子に対する関心が高まっている。特に、移動通信媒体として、携帯電話、ＰＨＳ、ＧＰＳ（Ｇｌｏｂａｌ　Ｐｏｓｉｔｉｏｎｉｎｇ　Ｓｙｓｔｅｍ　）などを挙げることができるが、高周波用誘電体磁器は、これらのシステムにおいて、たとえば誘電体共振器として用いられる。誘電体共振器をマイクロ波領域で使用するためには、そこに備える誘電体磁器が高誘電率であること、高いＱ値を与え得ること、および共振周波数の温度係数（τｆ　）が０近傍で任意に調整できることなどが求められる。
【０００３】
上述のような特性の少なくとも１つを満足させ得る誘電体磁器として、たとえば、ＢａＯ−Ｎｄ２　Ｏ３　−ＴｉＯ２　−Ｆｅ２　Ｏ３　の組成を有するもの（特許文献１参照）、およびＢａＯ−Ｎｄ２　Ｏ３　−Ｓｍ２　Ｏ３　−ＣｅＯ２　−ＴｉＯ２　の組成を有するもの（特許文献２参照）が提案されている。
【０００４】
【特許文献１】
特開昭６１−１２７６６１号公報
【特許文献２】
特開平２−２３９１５０号公報
【特許文献３】
特開２０００−２９００６８号公報
【０００５】
【発明が解決しようとする課題】
しかしながら、上述したＢａＯ−Ｎｄ２　Ｏ３　−ＴｉＯ２　−Ｆｅ２　Ｏ３　の組成を有する誘電体磁器は、Ｆｅ２　Ｏ３　の添加によって、共振周波数の温度係数（τｆ　）の絶対値を０近傍にまで低下させることができるものの、Ｆｅ２　Ｏ３　を添加しない場合と比べると、比誘電率（εｒ　）も低下するため、実用上、十分とは言えない。
【０００６】
他方、前述したＢａＯ−Ｎｄ２　Ｏ３　−Ｓｍ２　Ｏ３　−ＣｅＯ２　−ＴｉＯ２　の組成を有する誘電体磁器は、高いＱ値を与えることができるものの、これを得るための焼成時において還元による酸素欠陥が生じやすく、そのため、高いＱ値を安定して得ることが困難であるという問題を有している。
【０００７】
そこで、この発明の目的は、上述したような問題を解決し得る高周波用誘電体磁器を提供しようとすることである。
【０００８】
なお、本件出願人は、特許文献３において、上述したような問題を解決し得る高周波用誘電体磁器を既に提案しているが、この発明は、特許文献３において提案された高周波用誘電体磁器とは異なる組成を有している。
【０００９】
この発明の他の目的は、上述したような高周波用誘電体磁器を用いて構成される誘電体共振器、誘電体フィルタ、誘電体デュプレクサおよび通信機装置を提供しようとすることである。
【００１０】
【課題を解決するための手段】
この発明に係る高周波用誘電体磁器は、上述した技術的課題を解決するため、まず、元素として、Ｂａ、Ｔｉ、Ｓｍ、Ｎｄ、Ｐｒ、Ｃｅ、ＦｅおよびＯを含む。そして、一般式：ｘＢａＯ−ｙＴｉＯ２　−ｚ｛（１−ｓ−ｔ−ｕ）ＳｍＯ３／２　−ｓＮｄＯ３／２　−ｔＰｒＯ１１／６−ｕＣｅＯ２　｝で表わされる組成を有し、ｘ、ｙ、ｚ、ｓ、ｔおよびｕをモル比で表わしたとき、０．１０≦ｘ≦０．２０、０．５５≦ｙ≦０．６５、０．１５≦ｚ≦０．３５、０．１５≦ｓ≦０．５５、０＜ｔ≦０．２５、０＜ｕ≦０．０３、およびｘ＋ｙ＋ｚ＝１の条件を満たしている、主成分と、Ｆｅの酸化物からなる、副成分とを含み、この副成分は、Ｆｅ２　Ｏ３　に換算したとき、前記主成分１００重量部に対して０重量部を超えかつ１．０重量部以下含むことを特徴としている。
【００１１】
この発明は、また、誘電体磁器が入出力端子に電磁界結合して作動する、誘電体共振器にも向けられる。この発明に係る誘電体共振器において、誘電体磁器が、上述したこの発明に係る高周波用誘電体磁器からなることを特徴としている。
【００１２】
また、この発明は、上述した誘電体共振器と、この誘電体共振器の入出力端子に接続される外部接合手段とを備える、誘電体フィルタにも向けられる。
【００１３】
この発明は、また、少なくとも２つの誘電体フィルタと、誘電体フィルタのそれぞれに接続される入出力接続手段と、誘電体フィルタに共通に接続されるアンテナ接続手段とを備える、誘電体デュプレクサにも向けられる。この発明に係る誘電体デュプレクサにおいて、誘電体フィルタの少なくとも１つが上述したこの発明に係る誘電体フィルタであることを特徴としている。
【００１４】
この発明は、さらに、上述の誘電体デュプレクサと、この誘電体デュプレクサの少なくとも１つの入出力接続手段に接続される送信用回路と、この送信用回路に接続される上述の入出力手段とは異なる少なくとも１つの入出力接続手段に接続される受信用回路と、誘電体デュプレクサのアンテナ接続手段に接続されるアンテナとを備える、通信機装置にも向けられる。
【００１５】
【発明の実施の形態】
まず、この発明に係る高周波用誘電体磁器が適用される誘電体共振器、誘電体フィルタ、誘電体デュプレクサおよび通信機装置について説明する。
【００１６】
図１は、この発明に係る高周波用誘電体磁器を用いて構成される誘電体共振器の一例を示す斜視図であり、図２は、図１に示した誘電体共振器１の中央縦断正面図である。
【００１７】
誘電体共振器１は、貫通孔２を有する角柱状の誘電体磁器３を備えている。誘電体磁器３の貫通孔２の内面上には、内導体４が形成され、他方、誘電体磁器３の外面上には、外導体５が形成されている。
【００１８】
誘電体磁器３に入出力端子すなわち外部結合手段を電磁界結合させることにより、誘電体共振器１は共振器として作動する。
【００１９】
このような誘電体共振器１に備える誘電体磁器３が、この発明に係る高周波用誘電体磁器から構成される。
【００２０】
また、内導体４および外導体５は、銅めっき膜によって形成される。これによって、生産性を高め、かつ生産コストの削減を図ることができる。
【００２１】
なお、図１に示した誘電体共振器１は、角柱状の誘電体磁器３を備え、ＴＥＭモードの誘電体共振器の一例であったが、他の形状や、他のＴＥＭモードやＴＭモード、ＴＥモードなどの誘電体共振器においても、そこに備える誘電体磁器として、この発明に係る高周波用誘電体磁器を同様に用いることができる。
【００２２】
図３は、この発明に係る高周波用誘電体磁器を用いて構成される誘電体フィルタの一例を示す斜視図である。
【００２３】
図３に示した誘電体フィルタ１１は、貫通孔１２を有する誘電体磁器１３を備えている。誘電体磁器１３の貫通孔１２の内面上には、銅めっき膜からなる内導体１４が形成され、誘電体磁器１３の外面上には、同じく銅めっき膜からなる外導体１５が形成されている。
【００２４】
上述の誘電体磁器１３ならびに内導体１４および外導体１５をもって、誘電体共振器が構成され、この誘電体共振器には、外部結合手段１６が形成され、それによって、誘電体フィルタ１１が構成される。
【００２５】
このような誘電体フィルタ１１において、誘電体磁器１３が、この発明に係る高周波用誘電体磁器から構成される。
【００２６】
なお、図３に示した誘電体フィルタ１１は、ブロックタイプのものであったが、ディスクリートタイプの誘電体フィルタにおいても、この発明に係る高周波用誘電体磁器を同様に用いることができる。
【００２７】
図４は、この発明に係る高周波用誘電体磁器を用いて構成される誘電体デュプレクサの一例を示す斜視図である。
【００２８】
図４に示した誘電体デュプレクサ２１は、貫通孔２２を有する誘電体磁器２３を備えている。誘電体磁器２３における貫通孔２２の内面上には、銅めっき膜からなる内導体２４が形成され、他方、誘電体磁器２３の外面上には、同じく銅めっき膜からなる外導体２５が形成されている。
【００２９】
上述の誘電体磁器２３ならびに内導体２４および外導体２５によって、誘電体共振器を備えた２つの誘電体フィルタが構成される。そして、誘電体デュプレクサ２１は、一方の誘電体フィルタに接続される入力接続手段２６と、他方の誘電体フィルタに接続される出力接続手段２７と、これら誘電体フィルタに共通に接続されるアンテナ接続手段２８とをさらに備えている。
【００３０】
このような誘電体デュプレクサ２１において、誘電体磁器２３は、この発明に係る高周波用誘電体磁器から構成される。
【００３１】
なお、図４に示した誘電体デュプレクサ２１は、ブロックタイプのものであったが、ディスクリートタイプの誘電体デュプレクサにおいても、この発明に係る高周波用誘電体磁器を用いることができる。ディスクリートタイプの誘電体デュプレクサの場合には、そこに構成される複数の誘電体フィルタのすべてにおいて、この発明に係る高周波用誘電体磁器を用いる必要はない。すなわち、少なくとも１つの誘電体フィルタにおいて、この発明に係る高周波用誘電体磁器を用いればよい。
【００３２】
図５は、上述の図４に例示したような誘電体デュプレクサを用いて構成される通信機装置の一例を示すブロック図である。
【００３３】
図５に示した通信機装置３１は、誘電体デュプレクサ３２、送信用回路３３、受信用回路３４およびアンテナ３５を含む。
【００３４】
送信用回路３３は、誘電体デュプレクサ３２の入力接続手段３６に接続され、受信用回路３４は、誘電体デュプレクサ３２の出力接続手段３７に接続される。また、アンテナ３５は、誘電体デュプレクサ３２のアンテナ接続手段３８に接続される。
【００３５】
誘電体デュプレクサ３２は、２つの誘電体フィルタ３９および４０を含む。誘電体フィルタ３９および４０は、誘電体共振器に外部結合手段を接続して構成されるものである。図示の実施形態では、たとえば、図１に示した誘電体共振器１にそれぞれ外部結合手段４１を接続して、誘電体フィルタ３９および４０の各々が構成される。そして、一方の誘電体フィルタ３９は、入力接続手段３６と他方の誘電体フィルタ４０との間に接続され、他方の誘電体フィルタ４０は、一方の誘電体フィルタ３９と出力接続手段３７との間に接続される。
【００３６】
次に、図１に示した誘電体磁器３、図３に示した誘電体磁器１３および図４に示した誘電体磁器２３などにおいて、それらを構成するために有利に用いられる、この発明に係る高周波用誘電体磁器について説明する。
【００３７】
この発明に係る高周波用誘電体磁器は、元素として、Ｂａ、Ｔｉ、Ｓｍ、Ｎｄ、Ｐｒ、Ｃｅ、ＦｅおよびＯを含んでいる。
【００３８】
そして、この高周波用誘電体磁器は、一般式：ｘＢａＯ−ｙＴｉＯ２　−ｚ｛（１−ｓ−ｔ−ｕ）ＳｍＯ３／２　−ｓＮｄＯ３／２　−ｔＰｒＯ１１／６−ｕＣｅＯ２　｝で表わされる組成を有する主成分を含んでいる。ここで、ｘ、ｙ、ｚ、ｓ、ｔおよびｕは、これらをモル比で表わしたとき、
０．１０≦ｘ≦０．２０、
０．５５≦ｙ≦０．６５、
０．１５≦ｚ≦０．３５、
０．１５≦ｓ≦０．５５、
０＜ｔ≦０．２５、
０＜ｕ≦０．０３、および
ｘ＋ｙ＋ｚ＝１
の条件を満たしている。
【００３９】
また、この高周波用誘電体磁器は、Ｆｅの酸化物からなる副成分を含んでいる。この副成分は、Ｆｅ２　Ｏ３　に換算したとき、主成分１００重量部に対して０重量部を超えかつ１．０重量部以下含む。
【００４０】
以上のような組成を有する高周波用誘電体磁器において、主成分の組成に関して、０．１０≦ｘ≦０．２０としたのは、ｘがこの範囲を外れると、共振周波数の温度係数（τｆ　）の絶対値が比較的大きくなるためである。
【００４１】
また、０．５５≦ｙ≦０．６５としたのは、ｙ＜０．５５では、焼結が困難であり、他方、ｙ＞０．６５では、比誘電率（εｒ　）が比較的低くなるためである。
【００４２】
また、０．１５≦ｚ≦０．３５としたのは、ｚがこの範囲を外れると、比誘電率（εｒ　）が比較的低くなり、かつ共振周波数の温度係数（τｆ　）の絶対値が比較的大きくなるためである。
【００４３】
また、０．１５≦ｓ≦０．５５としたのは、ｓがこの範囲を外れると、共振周波数の温度係数（τｆ　）の絶対値が比較的大きくなるためである。
【００４４】
また、０＜ｔ≦０．２５としたのは、ｔ＝０では、比誘電率（εｒ　）が比較的低く、かつ共振周波数の温度係数（τｆ　）の絶対値が比較的大きくなり、他方、ｔ＞０．２５では、共振周波数の温度係数（τｆ　）の絶対値が比較的大きくなり、かつＱ値が低下するためである。
【００４５】
また、０＜ｕ≦０．０３としたのは、ｕがこの範囲を外れると、共振周波数の温度係数（τｆ　）の絶対値が比較的大きくなるためである。
【００４６】
他方、副成分としてのＦｅの酸化物の含有量に関して、主成分１００重量部に対して、Ｆｅ２　Ｏ３　に換算したとき、０重量部を超えかつ１．０重量部以下とされたのは、この含有量が０重量部の場合には、窒素中の焼成において、還元による酸素欠陥が生じるため、Ｑ値が低下し、他方、含有量が１．０重量部を超える場合には、大気中および窒素中のいずれの焼成であっても、焼成の結果、比誘電率（εｒ　）およびＱ値が比較的低くなり、また、共振周波数の温度係数（τｆ　）の絶対値が比較的大きくなるためである。
【００４７】
なお、この発明に係る高周波用誘電体磁器に含まれる主成分において、５重量％以下の割合で、Ｎｂ２　Ｏ５　、Ｓｂ２　Ｏ５　、ＣｕＯ、ＺｎＯ、ＳｎＯ２　、Ａｌ２　Ｏ３　、Ｂｉ２　Ｏ３　、ＰｂＯ、ＳｉＯ２　およびＢ２　Ｏ３　のうちの少なくとも１種が添加されてもよい。これらの中で、特に、Ｎｂ２　Ｏ５　およびＳｉＯ２　の少なくとも１種を０．００１〜０．５重量％添加すれば、無添加の場合より、焼結温度を低下させることができるため、電気的特性、特に共振周波数の温度係数（τｆ　）の焼成温度に対する変化を低減することができ、産業上、優れた誘電体磁器を得ることができる。
【００４８】
以上、この発明に係る高周波用誘電体磁器が、誘電体共振器、誘電体フィルタあるいは誘電体デュプレクサにおいて適用される場合について説明したが、誘電体材料としての電気的特性を満足できるのであれば、その他、誘電体基板やコンデンサなどにも適用することができる。
【００４９】
次に、この発明に係る高周波用誘電体磁器によって得られる効果を確認するために実施した実験例について説明する。
【００５０】
誘電体磁器の出発原料として、ＢａＣＯ３　、ＣｅＯ２　、Ｐｒ６　Ｏ１１、Ｎｄ２　Ｏ３　、Ｓｍ２　Ｏ３　、ＴｉＯ２　およびＦｅ２　Ｏ３　の各粉末を準備した。
【００５１】
次に、表１および表２に示す組成比率を有する各試料に係る誘電体磁器が得られるように、上述の出発原料粉末を調合し、混合した後、大気中において、１０００〜１２００℃の温度で１時間以上仮焼した。次いで、各仮焼物を粉砕し混合し、これに有機バインダを加えた。
【００５２】
なお、表１および表２において、主成分の組成比率を示すｘ、ｙ、ｚ、ｓ、ｔおよびｕの各数値はモル比で表わされている。また、副成分としてのＦｅ２　Ｏ３　の組成比率は、主成分１００重量部に対する重量部で表わされている。
【００５３】
次に、上述の有機バインダを加えた仮焼物を成形加工した後、１２００〜１４００℃の温度での焼成を、大気中と酸素濃度０．１体積％未満の窒素雰囲気中のそれぞれにおいて実施し、直径１０ｍｍおよび厚さ５ｍｍの円柱状の焼結体を得た。
【００５４】
このようにして得られた各試料に係る焼結体について、測定周波数４〜５ＧＨｚにおいて、Ｈａｋｋｉ　＆　Ｃｏｌｅｍａｎ　法を用いて、比誘電率（εｒ　）、Ｑ値および２５〜５５℃の温度範囲における共振周波数の温度係数（τｆ　）をそれぞれ求めた。これらの結果が、表１および表２に示されている。
【００５５】
なお、表１および表２に示したＱ値は、１ＧＨｚに換算したものである。また、τｆ　は、ｐｐｍ／℃を単位としている。
【００５６】
【表１】
2004123466.tif 000002
【００５７】
【表２】
2004123466.tif 000003
【００５８】
表１および表２において、試料番号に＊を付したものは、この発明の範囲外の試料である。
【００５９】
誘電体磁器の主成分の組成に関して、試料１５のようにｘ＞０．２０の場合には、τｆ　が１０ｐｐｍ／℃を超えてプラス側に大きくなり過ぎている。他方、試料１６のようにｘ＜０．１０の場合には、τｆ　が−１０ｐｐｍ／℃を超えてマイナス側に大きくなり過ぎている。したがって、ｘについては、０．１０≦ｘ≦０．２０に選ばれることが好ましい。
【００６０】
また、試料１７のようにｙ＞０．６５の場合には、εｒ　が低くなりすぎている。他方、試料１８のようにｙ＜０．５５の場合には、焼結が困難となっている。したがって、ｙについては、０．５５≦ｙ≦０．６５に選ばれることが好ましい。
【００６１】
また、試料１９のようにｚ＞０．３５の場合には、εｒ　が低く、また、τｆ　が−１０ｐｐｍ／℃を超えてマイナス側に大きくなり過ぎている。他方、試料２０のようにｚ＜０．１５の場合には、εｒ　が低く、また、τｆ　が１０ｐｐｍ／℃を超えてプラス側に大きくなり過ぎている。したがって、ｚについては、０．１５≦ｚ≦０．３５に選ばれることが好ましい。
【００６２】
また、試料９のようにｓ＞０．５５の場合には、τｆ　が１０ｐｐｍ／℃を超えてプラス側に大きくなり過ぎている。他方、試料５のようにｓ＜０．１５の場合には、τｆ　が−１０ｐｐｍ／℃を超えてマイナス側に大きくなり過ぎている。したがって、ｓについては、０．１５≦ｓ≦０．５５に選ばれることが好ましい。
【００６３】
また、試料１０のようにｔ＞０．２５の場合には、τｆ　が１０ｐｐｍ／℃を超えてプラス側に大きくなり過ぎ、また、Ｑ値が低下している。他方、試料１１のようにｔ＝０の場合には、εｒ　が低く、τｆ　が−１０ｐｐｍ／℃を超えてマイナス側に大きくなり過ぎている。したがって、ｔについては、０＜ｔ≦０．２５に選ばれることが好ましい。
【００６４】
また、試料１４のようにｕ＞０．０３の場合には、τｆ　が１０ｐｐｍ／℃を超えてプラス側に大きくなり過ぎている。他方、試料１２のようにｕ＝０の場合には、τｆ　が−１０ｐｐｍ／℃を超えてマイナス側に大きくなり過ぎている。したがって、ｕについては、０＜ｕ≦０．０３に選ばれることが好ましい。
【００６５】
次に、副成分の含有量に関して、試料２１のように、この含有量が０重量部の場合には、窒素中焼成において、還元による酸素欠陥が生じるため、εｒ　、Ｑ値およびτｆ　の測定が不可能である。他方、副成分の含有量が１．０重量部を超える場合には、試料２６のように、大気中焼成および窒素中焼成の双方において、εｒ　およびＱ値が低く、また、τｆ　が−１０ｐｐｍ／℃を超えてマイナス側に大きくなり過ぎている。したがって、副成分の含有量は、Ｆｅ２　Ｏ３　に換算して、主成分１００重量部に対して０重量部を超えかつ１．０重量部以下とされることが好ましい。
【００６６】
【発明の効果】
以上のように、この発明に係る高周波用誘電体磁器によれば、比誘電率（εｒ　）を７０〜８５の範囲に調整可能で、かつ共振周波数の温度係数（τｆ　）を絶対値で１０ｐｐｍ／℃以下に調整することができる。
【００６７】
また、Ｆｅの酸化物を副成分として主成分１００重量部に対して１．０重量部以下含むことにより、窒素中のような還元性雰囲気中での焼成であっても、Ｑ値を低下させず、したがって、優れた耐還元性を有する誘電体磁器とすることができる。
【００６８】
また、主成分におけるＰｒＯ１１／６の組成比率に関して、０＜ｔ≦０．２５に選ばれるので、実用上十分な大きさの比誘電率（εｒ　）および高いＱ値を実現することができる。
【００６９】
したがって、このような組成を有する誘電体磁器を用いて、誘電体共振器、誘電体フィルタ、誘電体デュプレクサおよび通信機装置を構成することにより、それぞれ、良好な特性を得ることができる。
【図面の簡単な説明】
【図１】この発明に係る高周波用誘電体磁器を用いて構成される誘電体共振器１を示す斜視図である。
【図２】図１に示した誘電体共振器１の中央縦断正面図である。
【図３】この発明に係る高周波用誘電体磁器を用いて構成される誘電体フィルタ１１を示す斜視図である。
【図４】この発明に係る高周波用誘電体磁器を用いて構成される誘電体デュプレクサ２１を示す斜視図である。
【図５】図１に示した誘電体共振器１を用いて構成される通信機装置３１を示すブロック図である。
【符号の説明】
１　誘電体共振器
３，１３，２３　誘電体磁器
１１，３９，４０　誘電体フィルタ
１６，４１　外部結合手段
２１，３２　誘電体デュプレクサ
２６，３６　入力接続手段
２７，３７　出力接続手段
２８，３８　アンテナ接続手段
３１　通信機装置
３３　送信用回路
３４　受信用回路
３５　アンテナ
【図１】
2004123466.tif 000004
【図２】
2004123466.tif 000005
【図３】
2004123466.tif 000006
【図４】
2004123466.tif 000007
【図５】
2004123466.tif 000008